ШИХТА ДЛЯ ПРОИЗВОДСТВА ЗАПОЛНИТЕЛЯ
MIXTURE FOR PRODUCING AGGREGATE

Изобретение относится к производству заполнителей для бетонов.
Известна шихта для производства заполнителя, содержащая, мас. %: глина монтмориллонитовая 35,0-38,0; уголь 5,0-6,0; доломит 36,0-50,0 [1].
Задачей изобретения является повышение прочности заполнителя, полученного из шихты.
Технический результат достигается тем, что шихта для производства заполнителя, содержащая глину монтмориллонитовую, дополнительно содержит волластонит, пенообразователь ПБ-2000 и каолин при следующем соотношении компонентов, мас. %: глина монтмориллонитовая 92,6-93,7; волластонит 4,8-5,3; пенообразователь ПБ-2000 0,2-0,3; каолин 1,3-1,8.
3
В составе шихты для производства заполнителя используют глины монтмориллонитовые, включающие Al-монтмориллонит и Fe-монтмориллонит (нонтронит); используют каолины любых месторождений; пенообразователь ПБ-2000, соответствующий требованиям ТУ 2481-185-05744685-01, плотностью 1000-1200 кг/м, pH 7-10, кратность пены рабочего раствора с объемной долей пенообразователя 4%, устойчивость пены не менее 360 с.
В таблице приведены составы шихты для производства заполнителя.
Компоненты сырьевой смеси дозируют в требуемых количествах. Глину монтмориллонитовую, каолин, волластонит по отдельности размалывают до порошкообразного состояния и смешивают. В пеногенераторе взбивают пену из смеси пенообразователя с водой, которой полученную смесь сухих компонентов увлажняют до 18-23%. Из приготовленной шихты формуют гранулы размером 20-40 мм. Гранулы сушат до влажности не более 6% и обжигают при температуре ~1100°С.
Источник информации
1. SU 1161500, C04B 31/00, 1985.